(57)【要約】化学的に結合した潤滑剤構造を有するポリマー樹脂組成物が開示され、医療機器及び外科用機器に有用である。該ポリマー樹脂組成物により、自己潤滑性医療機器を製造し、もって現在要求されているような二次的な潤滑工程を除去することができる。【特許請求の範囲】
【請求項１】
ジイソシアネートと、ジオール混合物と、の反応生成物を含む自己潤滑性ポリウレタンであって、
前記ジオール混合物が、短鎖ジオールと、長鎖ポリエーテルまたはポリエステルジオールと、潤滑剤と、を含むことを特徴とする、自己潤滑性ポリウレタン。
【請求項２】
前記ジイソシアネートが、脂肪族ジイソシアネート、脂環式ジイソシアネート及び芳香族ジイソシアネートからなる群から選択されることを特徴とする、請求項１に記載の自己潤滑性ポリウレタン。
【請求項３】
前記ジイソシアネートが、４，４−ジフェニルメタンジイソシアネート（ＭＤＩ）、トルエンジイソシアネート（ＴＤＩ）、イソホロンジイソシアネート（ＩＰＤＩ）、及びメチレンビス（４−シクロヘキシルイソシアネート）（ＨＭＤＩ）からなる群から選択されることを特徴とする、請求項２に記載の自己潤滑性ポリウレタン。
【請求項４】
前記短鎖ジオールが、エチレングリコール、１,３−プロピレングリコール、１,４−ブタンジオール、ネオペンチルグリコール、及び１０までの炭素原子を有する脂環式グリコールからなる群から選択されることを特徴とする、請求項１に記載の自己潤滑性ポリウレタン。
【請求項５】
前記ポリエステルジオールが、ポリアルキレングリコールであることを特徴とする、請求項１に記載の自己潤滑性ポリウレタン。
【請求項６】
前記ポリアルキレングリコールが、ポリ（テトラメチレンエーテル）グリコールであることを特徴とする、請求項５に記載の自己潤滑性ポリウレタン。
【請求項７】
前記潤滑剤が、非シリコーン性ジオール、シリコーン性ジオール、またはフッ素化潤滑剤であることを特徴とする、請求項１に記載の自己潤滑性ポリウレタン。
【請求項８】
前記シリコーン性ジオールが、ポリジメチルシロキサンジオールであることを特徴とする、請求項７に記載の自己潤滑性ポリウレタン。
【請求項９】
前記ポリジメチルシロキサンジオールが、前記ポリウレタン組成物の約３〜１０重量％の範囲の量で存在することを特徴とする、請求項８に記載の自己潤滑性ポリウレタン。
【請求項１０】
請求項１に記載の自己潤滑性ポリウレタン組成物から成形された医療物品。
【請求項１１】
前記医療物品が、カニューレ、カテーテル、楔状部、傾斜部、血液制御作動機器、栓またはシリンジの部品であることを特徴とする、請求項１０に記載の医療物品。
【請求項１２】
前記自己潤滑性ポリウレタンに共有結合した抗菌性部分を更に含むことを特徴とする、請求項１に記載の自己潤滑性ポリウレタン組成物。
【請求項１３】
前記自己潤滑性ポリウレタンに共有結合した抗血栓性部分を更に含むことを特徴とする、請求項１に記載の自己潤滑性ポリウレタン組成物。
【請求項１４】
前記潤滑剤が、前記ポリウレタン組成物の約１〜１０重量％の範囲の量で存在することを特徴とする、請求項１に記載の自己潤滑性ポリウレタン組成物。
【請求項１５】
前記反応がさらに触媒を含むことを特徴とする、請求項１に記載の自己潤滑性ポリウレタン。
【請求項１６】
前記触媒が、ジブチルスズジラウレート、三級アミン、及び金属化合物からなる群から選択されることを特徴とする、請求項１５に記載の自己潤滑性ポリウレタン。
【請求項１７】
前記三級アミンが、１，４−ジアザビシクロ［２．２．２］オクタンであることを特徴とする、請求項１６に記載の自己潤滑性ポリウレタン。
【請求項１８】
前記金属化合物が、ジブチルズズジラウレートまたはビスマスオクタノエートであることを特徴とする、請求項１６に記載の自己潤滑性ポリウレタン。
【請求項１９】
前記潤滑剤が、ジイソシアネート及び前記ジオール混合物によって形成された骨格に組み込まれていることを特徴とする、請求項１に記載の自己潤滑性ポリウレタン。
【請求項２０】
【化１】
2017530207.tif 000008
(I)  
のポリウレタン樹脂であって、
式中、繰返し単位ｍは５〜２０００の範囲にあり；繰返し単位ｎは１〜４０の範囲にあり；前記ポリウレタン樹脂の全分子量は１５，０００ｇ／ｍｏｌ〜１３０，０００ｇ／ｍｏｌである、ポリウレタン樹脂。
【発明の詳細な説明】
【技術分野】
【０００１】
本願発明は、化学的に結合した潤滑剤構造を含むポリマー樹脂組成物に関する。該組成物は自己潤滑性医療機器を製造するために使用することができ、もって現時点で要求されている二次的な潤滑工程の必要性を除去することができる。
【背景技術】
【０００２】
注入療法製品は、潤滑性が要求される複数の部品を有する。該部品にはカニューレ、カテーテル、楔状部（ｗｅｄｇｅ）、傾斜部（ｔｉｐｐｉｎｇ）及び血液制御作動装置が含まれる。現在、潤滑剤は、部品製造中の二次的な溶媒をベースとする工程において利用されている。二次的な潤滑剤利用工程中に使用される溶媒は、絶えず規制機関の監視下にある。製造業者は常に、その製造工程を改良して、基準を満たした溶媒を用い、絶えず変化する規制基準の遵守を確実にするよう努力している。しかし、絶えず変化する規制基準を遵守するために、絶えず製造工程に対する変更と改良を行うこと、たとえば、ＨＣＦＣ溶媒からＶＯＣ−可燃溶媒の使用へ変更することは、製造業者にとって膨大な資本と資源の両方が必要となりえる。従って、二次的な溶媒ベースの潤滑工程の除去は、溶媒の除去からのみならず、二次的工程自体のコストに関しても、資本設備、時間及び資源に関して相当な節約につながるだろう。二次的な溶媒ベースの潤滑工程の除去はまた、製造工程における溶媒の除去に起因して、相当な環境保全上の利点及び職場の安全向上につながるだろう。
【０００３】
コーティングとして、あるいはプラスチック自体へのブレンドとして利用された潤滑剤は、患者の血流中に浸出するおそれがある。その一方で、規制機関は現在のところ、ある制御された量のシリコーン・ベースの（またはその他の）潤滑剤が患者の体内に入ることを許容している。従って、この潜在的な浸出を除去することで、患者に対する安全性向上の結果を得ることができるだろう。
【先行技術文献】
【特許文献】
【０００４】
【特許文献１】米国特許第４，６４７，６４３号公報
【発明の概要】
【発明が解決しようとする課題】
【０００５】
従って、二次的な溶媒ベースの潤滑工程を必要としない一方で、添加物や余分のコーティングを用いないとの要求に適応できる、自己潤滑性ポリマー組成物の必要性が存在する。自己潤滑性ポリマー組成物に対してはまた、潤滑剤が樹脂に化学的に結合していることに起因してコーティングの厚さと量を安定的なものとし、もって、工程変動に起因する潤滑性能の変動についての不安を軽減する必要性が存在する。官能化潤滑剤に対しては、該潤滑剤が血流へ移動することへの不安の解消の必要性も存在する。
【課題を解決するための手段】
【０００６】
一の態様は自己潤滑性ポリウレタン組成物に関し、前記組成物はジイソシアネート、ジオール混合物の反応生成物を含み、前記ジオール混合物は短鎖ジオール、長鎖ポリエーテルまたはポリエステルジオール及び潤滑剤を含有する。一または複数の実施形態において、前記ポリウレタンは、ポリウレタン樹脂内に化学的に結合した潤滑剤を有する。一の実施形態において、前記潤滑剤はポリウレタン樹脂の骨格に組み込まれている。一または複数の実施形態において、前記ジイソシアネートは、脂肪族ジイソシアネート、脂環式ジイソシアネート及び芳香族ジイソシアネートからなる群から選択される。より具体的な実施形態において、前記ジイソシアネートは、４，４−ジフェニルメタンジイソシアネート（ＭＤＩ）、トルエンジイソシアネート（ＴＤＩ）、イソホロンジイソシアネート（ＩＰＤＩ）及びメチレンビス（４−シクロヘキシルイソシアネート）（ＨＭＤＩ）からなる群から選択される。一または複数の実施形態において、前記短鎖ジオールは、エチレングリコール、１，３−プロピレングリコール、１，４−ブタンジオール、ネオペンチルグリコール及び１０までの炭素原子を有する脂環式グリコールから選択される。一または複数の実施形態において、前記ポリエステルジオールはポリアルキレングリコールである。一の実施形態において、前記ポリアルキレングリコールはポリ（テトラメチレンエーテル）グリコールである。一または複数の実施形態において、前記潤滑剤は、非シリコーン性ジオール、シリコン性ジオールまたはフッ素化潤滑剤である。一の実施形態において、シリコン性ジオールはポリジメチルシロキサンジオールである。具体的な実施形態において、前記ポリジメチルシロキサンは、前記ポリウレタン組成物の約３〜１０重量％の範囲の量で存在する。一または複数の実施形態において、自己潤滑性ポリウレタン組成物は、前記自己潤滑性ポリウレタンに共有結合する抗菌性部分を含む。一または複数の実施形態において、自己潤滑性ポリウレタン組成物は、前記自己潤滑性ポリウレタンに共有結合する抗血栓性部分を含む。一または複数の実施形態において、前記潤滑剤は、ポリウレタン組成物の約１〜１０重量％の範囲の量で存在してもよい。一または複数の実施形態において、前記潤滑剤は、ジイソシアネート及びジオール混合物により形成された骨格に組み込まれている。
【０００７】
一または複数の実施形態において、前記反応はさらに、ジブチルスズジラウレート、三級アミン及び金属化合物からなる群から選択される触媒を含む。具体的な実施形態において、前記三級アミンは１，４−ジアザビシクロ［２．２．２］オクタンである。具体的な実施形態において、前記金属化合物は、ジブチルスズジラウレートまたはビスマスオクタノエートである。
【０００８】
もう一つの態様は、式Ｉ：
【０００９】
【化１】
2017530207.tif 000002
(I) 
【００１０】
のポリウレタンに関する。
【００１１】
式（Ｉ）において、繰返し単位ｍは５〜２０００の範囲であり；繰返し単位ｎは１〜４０の範囲であり；当該ポリウレタン樹脂の全分子量は１５，０００ｇ／ｍｏｌ〜１３０，０００ｇ／ｍｏｌである。
【００１２】
もう一つの態様は、本明細書に開示される自己潤滑性ポリウレタン組成物から成形された物品に関する。一または複数の実施形態によれば、当該物品は、カニューレ、カテーテル、楔状部、傾斜部（ｔｉｐｐｉｎｇ）、血液制御作動装置またはシリンジの部品である。具体的な実施形態において、当該物品は栓である。
【発明を実施するための形態】
【００１３】
本願発明のいくつかの例示的実施形態を説明する前に、本願発明が以下の記載で説明される構造またはプロセス工程の詳細には限定されないということを理解すべきである。本願発明は他の実施形態にも有効であり、種々の方法で実施ないし実行できる。
【００１４】
本願発明は、組み込まれた潤滑剤構造を有するポリウレタン樹脂に関し、当該樹脂は自己潤滑性の医療機器または医療機器部品を製造するために使用できる。本願発明の樹脂は、多くの医療機器部品の製造において現在みられる、二次的な潤滑工程の要求を除去する。組み込まれた潤滑剤の低い表面エネルギーに起因して、当該組み込まれた潤滑剤は、カテーテル製作プロセス中において、及び製作後の時間の関数としての双方において、表面に移動する傾向を有する。
【００１５】
本願発明の一または複数の実施形態において、潤滑剤はポリウレタン樹脂に化学的に結合している。一または複数の実施形態において、ポリジメチルシロキサンやフッ素化潤滑剤のような既存の潤滑剤を使用できる。当該潤滑剤は、対象とする所望のポリウレタン樹脂に化学反応によって、結合あるいは組み込まれる。一または複数の実施形態において、当該潤滑剤は、樹脂の骨格構造に共有結合によって結合ないし組み込まれる。当該潤滑剤は、いくつかの技術を用いて、所望のポリウレタン樹脂に化学的に結合させることができる。所望のポリウレタンに潤滑剤を化学的に結合する一の技術は、ポリウレタンポリマーへのモノマーの重合に先立って、ウレタンモノマーを修飾することである。一の実施形態において、イソシアネートモノマーをポリオールと反応させて、ポリウレタンを形成させる。当該イソシアネートモノマーに潤滑部分を含むように修飾することができ、ポリオールとの反応によって自己潤滑性ポリウレタンの形成を続けるだろう。
【００１６】
所望のポリウレタンに潤滑剤を化学的に結合させるもう一つの技術は、原子移動ラジカル重合（ＡＴＲＰ）、官能基反応またはプラズマ修飾のような、樹脂表面の制御化学を用い、それに続けて樹脂表面上へ潤滑剤を接合することにより、既存の樹脂の樹脂骨格上に潤滑剤を接合することである。
【００１７】
所望のポリウレタンに潤滑剤を化学的に結合させるもう一つの技術は、潤滑化学物質上の官能基を利用して、それをモノマーと共重合させてコポリマーとすることにより、潤滑部分を直接、ポリマー骨格中に加えることである。たとえば、ＰＤＭＳのような潤滑剤は、アルコールまたは「ＯＨ」官能基を伴って製造することができ、当該官能基はポリウレタン合成にとって必須の反応性基である。−ＯＨ官能基を有するＰＤＭＳ構造体は、イソシアネートと共重合反応を行って、ＰＤＭＳ鎖をポリウレタンに組み込み、自己潤滑性ポリマーを形成できる。
【００１８】
樹脂上に潤滑剤の機能をもたせる化学修飾プロセスによっても、依然としてクラスＩＩ医療機器における使用に適したものとできることを意図している。
【００１９】
医療機器部品の製作工程の間及び製作工程後、シリコーンまたはフッ素化基の低い表面エネルギーに起因して、潤滑剤が表面に広がる。バルク材料のポリマー鎖に潤滑剤が化学結合していることにより、要求される潤滑性能を得るための追加の潤滑工程段階は除去される。
【００２０】
本願発明のもう一つの態様において、潤滑構造を含む本願発明のポリマー樹脂組成物中に、抗菌性化学物質または抗血栓性化学物質を組み込むためにも、前記合成技術を利用してもよい。
【００２１】
本願発明の樹脂は、注射筒及び／又は栓といった潤滑性を要求するポリマーベースの医療機器に使用できる。本願発明の樹脂はまた、注射筒表面の潤滑剤をさらに溶解して患者の血流中に運ぶ生理食塩水その他の溶液が、事前充填されたシリンジにおいても使用できる。
【実施例】
【００２２】
実施例１：ＰＤＭＳ−ポリウレタン（自己潤滑性ウレタン）
以下の式Ｉ：
【００２３】
【化２】
2017530207.tif 000003
(I) 
【００２４】
の一連のポリウレタン樹脂を調製した。
【００２５】
ここで、ｍの繰返し単位は５〜２０００の範囲にある。ｎの繰返し単位は１〜４０の範囲にある。ポリウレタン樹脂の全分子量は１５，０００ｇ／ｍｏｌ〜１３０，０００ｇ／ｍｏｌである。
【００２６】
式Ｉのポリウレタン樹脂は、Ｇｅｌｅｓｔ  ＤＭＳ−Ｓ３１のような４００ｇ／ｍｏｌ〜７７，０００ｇ／ｍｏｌのシリコーン流体、Ｄｕｐｏｎｔ  Ｔｅｔｒａｔｈａｎｅ  Ｔ−１０００のようなポリオール、４，４−ジフェニルメタンジイソシアネート（ＭＤＩ）、及び１，４−ブタンジオール（ＢＤＯ）から調製した。ジオール、すなわち、ＤＭＳ−Ｓ３１、Ｔｅｔｒａｔｈａｎｅ  Ｔ−１０００及びＢＤＯを混合し、６５±３℃に加熱した。次いでＭＤＩを添加し、液体混合物が相分離しないように混合物を攪拌した。約１〜３分後、温度が約８０℃に上昇した。次いで、ポリテトラフルオロエチレンで裏打ちされた受け皿に液体混合物を注ぎ入れ、一晩中、１００℃に加熱して重合反応を完結させた。周囲温度に冷却後、樹脂を細かく砕き、物性測定用に押出成形してフィルムとした。その結果を表１に示す。対照として、サンプル＃１である「０％ＰＤＭＳ」を調製した。サンプル＃１では、ＤＭＳ−Ｓ３１流体を含めず、同等量のポリオールに置き換えた。その結果もまた表１に含まれている。
【００２７】
【表１】
2017530207.tif 000004
【００２８】
【表２】
2017530207.tif 000005
【００２９】
【表３】
2017530207.tif 000006
【００３０】
【表４】
2017530207.tif 000007
【００３１】
表１〜４に示されるように、数平均分子量、重量平均分子量、多分散度、平均破断張力、摩擦係数及び熱分析といった、ポリウレタン／ポリシロキサン樹脂の種々の特性が試験された。それらの結果は表１〜４に示されている。
【００３２】
表３に結果が示されているように、ポリウレタン合成物中へのコポリマーの３重量％のＰＤＭＳの添加により、現行の潤滑化ポリウレタン材料の摩擦係数より低くない場合でも同等の摩擦係数を達成した。現行のポリウレタンの潤滑化には、ＰＤＭＳ５重量％添加による追加のコーティングが要求されていた。潤滑機能体をポリウレタンに共重合される方法は、ＰＤＭＳの追加的な層を単純にコーティングするよりも低い摩擦係数を達成する上で、より効率的である。
【００３３】
表４に示されるように、樹脂骨格へのＰＤＭＳの共重合は、ハードセグメントの結晶化を妨害するが、張力特性を妨げなかった。
【００３４】
当該技術分野で報告されている合成方法によって調製することのできる、既知の製品である特許文献１に開示されるようなシリコーン性ジオールは、本願発明において潤滑剤として使用できる。非シリコーン性ジオール、たとえばＤｕｐｏｎｔ社より商業的に入手可能な「Ｋｒｙｔｏｘ」ジオールとして販売されているようなフッ素化ジオールは、本願発明の潤滑剤として使用できる。
【００３５】
合成に関する考察から、当業者であればシリコーン性ジオールが、エチレン基とブチレン基の組み合わせのような官能性Ｒ−基の混合物を含みうるということを理解するだろう。
【００３６】
本願発明に使用するための、現在、好ましいシリコーン性ジオールは、４００ｇ／ｍｏｌ〜１３９，０００ｇ／ｍｏｌの範囲の分子量を有するポリジメチルシロキサンジオールである。
【００３７】
原則として、本願発明のポリウレタンは、短鎖ジオール、長鎖ポリエーテルまたはポリエステルジオール、及びシリコーン性ジオールを含むジオール混合物処方を形成し、ジイソシアネートを前記ジオール混合物に添加することにより、容易に調製できる。ポリウレタン合成に従来から使用されている触媒、例えばジブチルスズジラウレート、三級アミン（すなわち、１，４−ジアザビシクロ［２．２．２］オクタン）、及び金属化合物（すなわち、ジブチルスズジラウレート  またはビスマスオクタノエート）を使用できる。
【００３８】
本願発明に使用することのできるポリエーテルジオールは、ポリアルキレングリコールを含む。本願発明に使用するための現時点で好ましい２つのポリエーテルジオールは、６５０〜約２０００の範囲の分子量を有するポリ（テトラメチレンエーテル）グリコールに属する。そのようなポリオールは、Ｐｏｌｙｍｅｇ１０００（Ｑｕａｋｅｒ  ＯａｔｓＣｏ．，化学部門）及びＴｅｒａｔｈａｎｅ  Ｔ−１０００（Ｄｕｐｏｎｔ）として、商業的に入手可能である。
【００３９】
本願発明のポリウレタン樹脂中に含まれるジオールとしては、エチレングリコール、１，３−プロピレングリコール、１，４−ブタンジオール、ネオペンチルグリコール等を含んでもよい。用いることのできる他のジオールとしては、１０までの炭素原子を有する脂環式グリコール、たとえば１，４−シクロヘキサンジオール、１，４−ジメチロールシクロヘキサンなどがある。
【００４０】
本願発明に有用な代表的なジイソシアネートには、芳香族及び脂環式のジイソシアネート、例えば、４，４−ジフェニルメタンジイソシアネート（ＭＤＩ）、トルエンジイソシアネート（ＴＤＩ）、イソホロンジイソシアネート（ＩＰＤＩ）、メチレンビス（４―シクロヘキシルイソシアネート）（ＨＭＤＩ）などが含まれる。これらの中でも、ＭＤＩ及びＨＭＤＩが現時点では好ましい。
【００４１】
ジイソシアネート及びジオールは、製品の１〜１０重量の量で含まれる。一または複数の実施形態においては、ジイソシアネートは４０重量％〜７５重量％の範囲にある。一または複数の実施形態においては、シリコーン性ジオールは１〜１０重量％で添加してもよい。一般に、イソシアネート官能基に対するＯＨの比は、約１：１の比である。
【００４２】
長鎖ポリエーテルジオールまたは長鎖ポリエーテルジオールまたは前記２つのジオールの混合物は、ポリウレタン樹脂の残りを構成する。
【００４３】
本願発明のポリウレタン樹脂は、従来の熱可塑製造技術（溶液流延法、押出成形等）によって、フィルム、チューブその他の形状となるように製作できる。所望により、樹脂中には従来の安定剤や添加剤が組み込まれていてもよい。これらの材料の量は、ポリウレタンの用途に依存するであろうが、典型的にはポリマーの約０．２〜５０重量％の範囲の量で存在する。
【００４４】
ポリウレタン−ポリシロキサン樹脂は、ポリジメチルシロキサン（ＰＤＭＳ）を含んでよい。
【００４５】
一または複数の実施形態において、抗菌性化学物質または抗血栓性化学物質を、樹脂に共有結合してよいことが想定されている。
【００４６】
本願発明はまた、光学的透明度を犠牲にすることなくワンショット成形を用いて、カテーテルを射出成形することを可能にする。
【００４７】
本明細書の全体を通して、「一の実施形態」、「ある実施形態」、「一または複数の実施形態」または「一実施形態」に言及することは、当該実施形態に関連して記載される個別の特性、構造、材料または性質が、本願発明の少なくとも一の実施形態に含まれることを意味する。したがって、本願明細書の全体を通して種々の箇所に現れる、「一または複数の実施形態において」、「ある実施形態において」、「一の実施形態において」、または「一実施形態において」という表現は、必ずしも本願発明の同一の実施形態を指しているのではない。さらに、個別の特性、構造、材料または性質は、一または複数の実施形態において任意の適切な仕方で組み合わされてもよい。
【００４８】
本明細書に記載の発明は、個別の実施形態を参照して記載されてきたが、これらの実施形態は、本願発明の原理と応用の単なる例示にすぎないことを理解すべきである。本願発明の主旨及び範囲を逸脱することなく、本願発明の方法及び装置に対して種々の変形及び変更が可能であることは、当業者にとって明らかであろう。したがって、本願発明は、添付された特許請求の範囲及びそれらの均等の範囲内にある変形及び変更を含むことが意図されている。
【手続補正書】
【提出日】平成29年3月24日(2017.3.24)
【手続補正１】
【補正対象書類名】明細書
【補正対象項目名】０００６
【補正方法】変更
【補正の内容】
【０００６】
一の態様は自己潤滑性ポリウレタン組成物に関し、前記組成物はジイソシアネート、ジオール混合物の反応生成物を含み、前記ジオール混合物は短鎖ジオール、長鎖ポリエーテルまたはポリエステルジオール及び潤滑剤を含有する。一または複数の実施形態において、前記ポリウレタンは、ポリウレタン樹脂内に化学的に結合した潤滑剤を有する。一の実施形態において、前記潤滑剤はポリウレタン樹脂の骨格に組み込まれている。一または複数の実施形態において、前記ジイソシアネートは、脂肪族ジイソシアネート、脂環式ジイソシアネート及び芳香族ジイソシアネートからなる群から選択される。より具体的な実施形態において、前記ジイソシアネートは、４，４−ジフェニルメタンジイソシアネート（ＭＤＩ）、トルエンジイソシアネート（ＴＤＩ）、イソホロンジイソシアネート（ＩＰＤＩ）及びメチレンビス（４−シクロヘキシルイソシアネート）（ＨＭＤＩ）からなる群から選択される。一または複数の実施形態において、前記短鎖ジオールは、エチレングリコール、１，３−プロピレングリコール、１，４−ブタンジオール、ネオペンチルグリコール及び１０までの炭素原子を有する脂環式グリコールから選択される。一または複数の実施形態において、前記ポリエステルジオールはポリアルキレングリコールである。一の実施形態において、前記ポリアルキレングリコールはポリ（テトラメチレンエーテル）グリコールである。一または複数の実施形態において、前記潤滑剤は、非シリコーン性ジオール、シリコーン性ジオールまたはフッ素化潤滑剤である。一の実施形態において、シリコーン性ジオールはポリジメチルシロキサンジオールである。具体的な実施形態において、前記ポリジメチルシロキサンジオールは、前記ポリウレタン組成物の約３〜１０重量％の範囲の量で存在する。一または複数の実施形態において、自己潤滑性ポリウレタン組成物は、前記自己潤滑性ポリウレタンに共有結合する抗菌性部分を含む。一または複数の実施形態において、自己潤滑性ポリウレタン組成物は、前記自己潤滑性ポリウレタンに共有結合する抗血栓性部分を含む。一または複数の実施形態において、前記潤滑剤は、ポリウレタン組成物の約１〜１０重量％の範囲の量で存在してもよい。一または複数の実施形態において、前記潤滑剤は、ジイソシアネート及びジオール混合物により形成された骨格に組み込まれている。
【手続補正２】
【補正対象書類名】明細書
【補正対象項目名】００４２
【補正方法】変更
【補正の内容】
【００４２】
長鎖ポリエーテルジオールまたは長鎖ポリエステルジオールまたは前記２つのジオールの混合物は、ポリウレタン樹脂の残りを構成する。
【手続補正３】
【補正対象書類名】特許請求の範囲
【補正対象項目名】全文
【補正方法】変更
【補正の内容】
【特許請求の範囲】
【請求項１】
ジイソシアネートと、ジオール混合物と、の反応混合物を含む自己潤滑性ポリウレタンであって、
前記ジオール混合物が、短鎖ジオールと、長鎖ポリエーテルまたはポリエステルジオールと、ジオール含有潤滑剤と、を含み、
前記潤滑剤が、前記ジイソシアネート及び前記ジオール混合物によって形成される骨格に組み込まれており、
前記潤滑剤が、前記ポリウレタンの約１〜約１０重量％の範囲の量で存在する、ことを特徴とする、自己潤滑性ポリウレタン。
【請求項２】
前記ジイソシアネートが、脂肪族ジイソシアネート、脂環式ジイソシアネート及び芳香族ジイソシアネートからなる群から選択されることを特徴とする、請求項１に記載の自己潤滑性ポリウレタン。
【請求項３】
前記ジイソシアネートが、４，４−ジフェニルメタンジイソシアネート（ＭＤＩ）、トルエンジイソシアネート（ＴＤＩ）、イソホロンジイソシアネート（ＩＰＤＩ）、及びメチレンビス（４−シクロヘキシルイソシアネート）（ＨＭＤＩ）からなる群から選択されることを特徴とする、請求項２に記載の自己潤滑性ポリウレタン。
【請求項４】
前記短鎖ジオールが、エチレングリコール、１,３−プロピレングリコール、１,４−ブタンジオール、ネオペンチルグリコール、及び１０までの炭素原子を有する脂環式グリコールからなる群から選択されることを特徴とする、請求項１に記載の自己潤滑性ポリウレタン。
【請求項５】
前記ポリエーテルジオールが、ポリアルキレングリコールであることを特徴とする、請求項１に記載の自己潤滑性ポリウレタン。
【請求項６】
前記ポリアルキレングリコールが、ポリ（テトラメチレンエーテル）グリコールであることを特徴とする、請求項５に記載の自己潤滑性ポリウレタン。
【請求項７】
前記潤滑剤が、シリコーン性ジオール、またはフッ素化ジオールを含むことを特徴とする、請求項１に記載の自己潤滑性ポリウレタン。
【請求項８】
前記シリコーン性ジオールが、ポリジメチルシロキサンジオールであることを特徴とする、請求項７に記載の自己潤滑性ポリウレタン。
【請求項９】
前記ポリジメチルシロキサンジオールが、前記ポリウレタンの約１〜３重量％の範囲の量で存在することを特徴とする、請求項８に記載の自己潤滑性ポリウレタン。
【請求項１０】
請求項１に記載の自己潤滑性ポリウレタンから成形された医療物品。
【請求項１１】
前記医療物品が、カニューレ、カテーテル、楔状部、傾斜部、血液制御作動機器、栓またはシリンジの部品であることを特徴とする、請求項１０に記載の医療物品。
【請求項１２】
前記自己潤滑性ポリウレタンに共有結合した抗菌性部分、前記自己潤滑性ポリウレタンに共有結合した抗血栓性部分、又はそれらの両方を更に含むことを特徴とする、請求項１に記載の自己潤滑性ポリウレタン。
【請求項１３】
前記反応混合物が更に、ジブチルスズジラウレート、三級アミン、及び金属化合物からなる群から選択される触媒を含むことを特徴とする、請求項１に記載の自己潤滑性ポリウレタン。
【請求項１４】
【化１】
2017530207.tif 000009
(I)  
のポリウレタン樹脂であって、
式中、繰返し単位ｍは５〜２０００の範囲にあり；繰返し単位ｎは１〜４０の範囲にあり；前記ポリウレタン樹脂が約１５，０００ｇ／ｍｏｌ〜１３０，０００ｇ／ｍｏｌの範囲の重量平均分子量を有し、
前記樹脂が、注入療法用の自己潤滑性ポリウレタンとして有効であることを特徴とする、ポリウレタン樹脂。
【請求項１５】
医療機器または医療機器部品を得る工程と、
前記医療機器または前記部品上にコーティングされた別個の潤滑剤の不存在下に、前記医療機器から材料を患者に注入する工程と、
を含む注入療法であって、
前記医療機器または前記部品が、自己潤滑性ポリウレタンから成形され、
前記自己潤滑性ポリウレタンが、ジイソシアネートと、ジオール混合物と、の反応生成物であり、
前記ジオール混合物が、短鎖ジオールと、長鎖ポリエーテルまたはポリエステルジオールと、ジオール含有潤滑剤と、を含み、
前記潤滑剤が、前記ジイソシアネートと前記ジオール混合物とによって形成された骨格に組み込まれている、注入療法。
【国際調査報告】
2017530207.tif 000010
2017530207.tif 000011
2017530207.tif 000012